ATi1-xMoxO3ただし、A:Ba、Sr;0.02<x<1なる化学組成を有することを特徴とするチタン複合酸化物。ATi1-xMoxO3ただし、A:Ba、Sr;0.02<x<1なる化学組成を有し、結晶構造が、ペロブスカイト型構造であることを特徴とするチタン複合酸化物。ATi1-xMoxO3ただし、A:Ba、Sr;0.02<x<1なる化学組成を有し、結晶構造が、立方晶系に属するペロブスカイト型構造であることを特徴とするチタン複合酸化物。ATi1-xMoxO3ただし、A:Ba、Sr;0.02<x<1なる化学組成を有し、結晶構造が、立方晶系に属するペロブスカイト型構造であり、さらにその格子定数が0.401nm<a<0.404nmであることを特徴とするチタン複合酸化物。構成元素を含む原料化合物を出発原料として、800°C以上1800°C以下の温度で高温焼成することによって合成することを特徴とするATi1-xMoxO3ただし、A:Ba、Sr;0.02<x<1なる化学組成を有することを特徴とするチタン複合酸化物の製造方法。合成の雰囲気ガスとして、非酸化性雰囲気となるアルゴン、窒素、水素、一酸化炭素の1種類以上から構成されるガスを使用して合成することを特徴とする請求項5に記載のチタン複合酸化物の製造方法。合成の容器の材質として、モリブデン、タングステン、タンタル、鉄、ニッケル、チタンの1種類以上から作られた容器を使用して合成することを特徴とする請求項5又は6に記載のチタン複合酸化物の製造方法。したがって、本発明は、上記のような現状の課題を解決し、優れた電気伝導性及び熱電変換特性が期待できるチタン複合酸化物、およびその製造方法を提供することを課題とする。本発明者は鋭意検討した結果、非酸化性雰囲気で高温焼成する製造方法により、立方晶ペロブスカイト型構造を有するチタン複合酸化物ATi1-xMoxO3ただし、A:Ba、Sr;0.02<x<1が作製可能であることが確認できたことで、本発明は完成するに至った。なお、A:Ba、Sr;の記載は、Aが、Ba及びSrから選ばれる1種又は2種であることを意味する。本発明は、下記に示すペロブスカイト型構造を有するチタン複合酸化物ATi1-xMoxO3ただし、A:Ba、Sr;0.02<x<1、及びその製造方法を提供する。すなわち、本発明は、ATi1-xMoxO3ただし、A:Ba、Sr;0.02<x<1なる化学組成を有することを特徴とするチタン複合酸化物である。また本発明は、ATi1-xMoxO3ただし、A:Ba、Sr;0.02<x<1なる化学組成を有し、結晶構造が、ペロブスカイト型構造であることを特徴とするチタン複合酸化物である。さらに本発明は、ATi1-xMoxO3ただし、A:Ba、Sr;0.02<x<1なる化学組成を有し、結晶構造が、立方晶系に属するペロブスカイト型構造であることを特徴とするチタン複合酸化物である。また本発明は、ATi1-xMoxO3ただし、A:Ba、Sr;0.02<x<1なる化学組成を有し、結晶構造が、立方晶系に属するペロブスカイト型構造であり、さらにその格子定数が0.401nm<a<0.404nmであることを特徴とするチタン複合酸化物である。さらに本発明は、構成元素を含む原料化合物を出発原料として、800°C以上1800°C以下の温度で高温焼成することによって合成することを特徴とするATi1-xMoxO3ただし、A:Ba、Sr;0.02<x<1なる化学組成を有することを特徴とするチタン複合酸化物の製造方法である。また、本発明のチタン複合酸化物の製造方法においては、合成の雰囲気ガスとして、非酸化性雰囲気となるアルゴン、窒素、水素、一酸化炭素の1種類以上から構成されるガスを使用して合成することを特徴とするチタン複合酸化物の製造方法である。さらに、本発明のチタン複合酸化物の製造方法においては、合成の容器の材質として、モリブデン、タングステン、タンタル、鉄、ニッケル、チタンの1種類以上から作られた容器を使用して合成することを特徴とするチタン複合酸化物の製造方法である。本発明によれば、非酸化性雰囲気で高温焼成する製造方法により、立方晶ペロブスカイト型構造を有し、優れた電気伝導性、熱電変換特性等が期待できるチタン複合酸化物ATi1-xMoxO3ただし、A:Ba、Sr;0.02<x<1が作製可能となる。本発明者らは、非酸化性雰囲気で高温焼成する製造方法について鋭意検討した結果、優れた電気伝導性を有することが期待できる立方晶ペロブスカイト型構造を有するチタン複合酸化物ATi1-xMoxO3ただし、A:Ba、Sr;0.02<x<1が作製可能であることを見出すと共に、同構造を有する新規化学組成の化合物であることを見出し、本発明は完成するに至った。本発明のチタン複合酸化物は、非酸化性雰囲気で高温焼成することによって作製されたATi1-xMoxO3ただし、A:Ba、Sr;0.02<x<1なる化学組成を有することを特徴とするチタン複合酸化物である。その結晶構造の特徴として、ペロブスカイト型構造を取ることを特徴とする化合物である。より詳しいペロブスカイト型構造の特徴として、結晶系が立方晶系に属する化合物である。さらにより詳しいペロブスカイト型構造の特徴として、その格子定数が0.401nm<a<0.404nmであることを特徴としている。また、このチタン複合酸化物の製造方法は、構成元素を含む原料化合物を出発原料として、800°C以上1800°C以下の温度で高温焼成することを特徴としている。より詳しい製造方法としては、合成の雰囲気ガスとして、非酸化性雰囲気となるアルゴン、窒素、水素、一酸化炭素の1種類以上から構成されるガスを使用して合成することを特徴としている。さらにまた、このチタン複合酸化物の製造方法においては、合成の容器の材質として、モリブデン、タングステン、タンタル、鉄、ニッケル、チタンの1種類以上から作られた容器を使用して合成することを特徴としている。本発明に係わる製造方法をさらに詳しく説明する。チタン複合酸化物ATi1-xMoxO3ただし、A:Ba、Sr;0.02<x<1の合成本発明のチタン複合酸化物ATi1-xMoxO3ただし、A:Ba、Sr;0.02<x<1は、原料として、バリウム金属、或いはバリウム化合物の少なくとも1種、ストロンチウム金属、或いはストロンチウム化合物の少なくとも1種、及びチタン金属、またはチタン化合物の少なくとも1種、モリブデン金属、またはモリブデン化合物の少なくとも1種を、ATi1-xMoxO3ただし、A:Ba、Sr;0.02<x<1の化学組成となるように秤量混合し、非酸化性雰囲気中で加熱することによって、製造することができる。より好ましい化学組成としては、原料価格が低コストであることから、ATi1-xMoxO3ただし、A:Ba、Sr;0.05<x<0.3なるチタン過剰側の組成範囲とするとよい。あるいはまた、出発原料として、バリウム、ストロンチウム、チタン、モリブデンの2種類以上からなる化合物を用いて、ATi1-xMoxO3ただし、A:Ba、Sr;0.02<x<1の化学組成となるように秤量混合し、非酸化性の雰囲気中で加熱することによって、製造することができる。バリウム原料としては、バリウム金属バリウム及びバリウム化合物の少なくとも1種を用いる。バリウム化合物としては、バリウムを含有するものであれば特に制限されず、BaO等の酸化物、BaCO3等の炭酸塩等が挙げられる。これらの中でもBaO等が好ましい。ストロンチウム原料としては、ストロンチウム金属ストロンチウム及びストロンチウム化合物の少なくとも1種を用いる。ストロンチウム化合物としては、ストロンチウムを含有するものであれば特に制限されず、SrO等の酸化物、SrCO3等の炭酸塩等が挙げられる。これらの中でもSrO等が好ましい。チタン原料としては、チタン金属チタン及びチタン化合物の少なくとも1種を用いる。チタン化合物としては、チタンを含有するものであれば特に制限されず、例えばTiO、Ti2O3、TiO2等の酸化物、TiCl4等の塩類等が挙げられる。或いはすでにBa2Ti6O13、BaTiO3、Ba2Ti13O22などのバリウムチタン酸化物となっている化合物等が挙げられる。これらの中でも、すでに低原子価化合物となっているバリウムチタン酸化物Ba2Ti13O22等が好ましい。モリブデン原料としては、モリブデン金属モリブデン及びモリブデン化合物の少なくとも1種を用いる。モリブデン化合物としては、モリブデンを含有するものであれば特に制限されず、例えば低原子価状態にあるMoO2等の酸化物が挙げられる。或いはすでにBaMoO3などのバリウムモリブデン酸化物となっている化合物等が挙げられる。これらの中でも、金属モリブデン等が好ましい。はじめに、これらを含む混合物を調整する。各構成元素の混合割合は、ATi1-xMoxO3ただし、A:Ba、Sr;0.02<x<1の化学組成となるように混合することが好ましい。また、合成容器との反応によって、金属成分が余分に混入することを考慮しておくことが好ましい。また、混合方法は、これらを均一に混合できる限り特に限定されず、例えばミキサー等の公知の混合機を用いて、湿式又は乾式で混合すればよい。次いで、混合物を焼成する。焼成温度は、原料によって適宜設定することができるが、通常は、800°C~1800°C程度、好ましくは1000°Cから1200°Cとすればよい。また、焼成雰囲気は、非酸化性の雰囲気であれば特に限定されず、アルゴン、窒素、水素、一酸化炭素など不活性から還元性の雰囲気で実施すればよい。焼成時間は、焼成温度等に応じて適宜変更することができる。冷却方法も特に限定されないが、通常は自然放冷炉内放冷又は徐冷とすればよい。焼成後は、必要に応じて焼成物を公知の方法で粉砕すればよい。合成に用いる容器の材質は、非酸化性の雰囲気に適合するものであれば特に限定されないが、モリブデン、タングステン、タンタル、鉄、ニッケル、チタンの1種類以上から作られた容器を使用すればよい。これらの中で、目的物の構成元素である、モリブデン、またはチタン容器が好ましい。また、高温焼成時に、合成反応を促進し、結晶成長を促進させるため、結晶成長剤フラックス剤として、BaCl2、BaCO3、NaCl、KClなどの塩類、B2O3、BaB2O4などの目的とするチタン複合酸化物と直接反応しない化合物を添加してもよい。これらの中で、B2O3等が好ましい。以下に、実施例を示し、本発明の特徴とするところをより一層明確にする。本発明は、これら実施例に限定されるものではない。チタン複合酸化物BaTi0.825Mo0.175O3の合成純度99.9以上の炭酸バリウムBaCO3粉末と、あらかじめ作製した低原子価チタン酸化物であるBa2Ti13O22粉末を、結晶成長剤フラックス剤である純度99.9のB2O3粉末とモル比で、Ba2Ti13O22:BaCO3:B2O3=1:5:5となるように秤量混合したのち、モリブデンるつぼ中に充填し、アルゴン雰囲気中、1150°Cで10時間加熱したのち、室温まで放冷した。得られた化合物について、走査型電子顕微鏡日本電子製、JSM-5400で観察したところ、図2に示すように、形状サイズが、直方体で数十μm程度の大きさの単結晶と、副生成物である黒色粉末が生成していることが判明した。また、この単結晶試料について、X線分析SEM-EDXを行ったところ、図3に示すスペクトルが得られ、構成元素として、Ba、Ti、Mo、Oが含有することが確認された。すなわち、るつぼ材であるモリブデンが生成物の主要元素として混入したことが明らかとなった。さらに、この単結晶について、単結晶X線回折装置リガク製、商品名AFC-7Sにより結晶構造を調べたところ、良好な結晶性を有する、立方晶系に属することが明らかとなった。また、単結晶X線回折測定により観測された24反射とその面間隔を用いて、最小二乗法により格子定数を求めたところ、以下の値となり、格子定数からも新規化学組成を有するペロブスカイト型構造であることが確認された。a=0.40112nm±0.00006nmこの値は、立方晶系ペロブスカイト型構造を有するBaTiO3とBaMoO3の格子定数の中間であることから、BaTiO3とBaMoO3が固溶体を形成可能であり、本試料が固溶体となっていることが確認された。さらに、測定された単結晶X線回折データを用いて、単結晶構造解析をおこなったところ、観測された156本の解説データを用いて、最終のR値が1.69で、図1に示す結晶構造を精密化できた。その結果、化学組成式BaTi0.825Mo0.175O3が決定された。